(57)【要約】【課題】  本発明の目的は、ＭＤＩ系ＮＣＯ基末端ウレタンプレポリマーを用いたポリウレタンエラストマーにおける耐摩耗性と耐加水分解性をそのポリオールにより改善することにある。【解決手段】  ポリイソシアネート（Ａ−１）とポリオール（Ａ−２）とから得られるイソシアネート基末端プレポリマー（Ａ）と、活性水素含有化合物を含む硬化剤（Ｂ）とからなるポリウレタンエラストマー組成物において、前記ポリイソシアネート（Ａ−１）が４、４’−ジフェニルメタンジイソシアネートであり、前記ポリオール（Ａ−２）が二塩基酸成分中にセバシン酸を５０モル％以上使用するポリエステルポリオール（Ａ−２−１）を含有することを特徴とするポリウレタンエラストマー組成物。【選択図】    なし【特許請求の範囲】
【請求項１】
ポリイソシアネート（Ａ−１）とポリオール（Ａ−２）とから得られるイソシアネート基末端プレポリマー（Ａ）と、活性水素含有化合物を含む硬化剤（Ｂ）とからなるポリウレタンエラストマー組成物において、前記ポリイソシアネート（Ａ−１）が４、４’−ジフェニルメタンジイソシアネートであり、前記ポリオール（Ａ−２）が二塩基酸成分中にセバシン酸を５０モル％以上使用するポリエステルポリオール（Ａ−２−１）を含有することを特徴とするポリウレタンエラストマー組成物。
【請求項２】
前記ポリオール（Ａ−２）が、前記ポリエステルポリオール（Ａ−２−１）を２０〜１００モル％含有することを特徴とする前記請求項１記載のポリウレタンエラストマー組成物。
【請求項３】
前記ポリエステルポリオール（Ａ−２−１）を構成する二塩基酸成分が、セバシン酸５０〜１００モル％含むものであることを特徴とする前記請求項１記載のポリウレタンエラストマー組成物。
【請求項４】
前記ポリエステルポリオール（Ａ−２−１）を構成するグリコール成分が、側鎖含有ポリオールを含むものであることを特徴とする請求項１記載のポリウレタンエラストマー組成物。
【請求項５】
前記ポリエステルポリオール（Ａ−２−１）を構成するグリコール成分中の側鎖含有ポリオールが、２０モル％以上であることを特徴とする請求項１記載のポリウレタンエラストマー組成物。
【請求項６】
前記プレポリマー（Ａ）の（Ａ−１）／（Ａ−２）＝ＮＣＯ／ＯＨ（当量比）が、１.６／１〜５．０／１であることを特徴とする請求項１記載のポリウレタンエラストマー組成物。
【請求項７】
請求項１記載のポリウレタンエラストマー組成物を用いて得られることを特徴とする防振材。
【発明の詳細な説明】
【技術分野】
【０００１】
本発明は、耐摩耗性、耐加水分解性に優れた硬化物を得られるポリウレタンエラストマー組成物及びそれを用いた防振材に関する。
【背景技術】
【０００２】
発泡ポリウレタンエラストマーは、その優れた屈曲疲労特性や機械的強度から自動車のサスペンション用防振材の補助スプリングや緩衝材、鉄道用レール軌道における防振パッド、さらには電気・電子用途のハードディスクの軸受け部防振材等に使用されている。
【０００３】
この優れた性能を有する発泡ポリウレタンエラストマーにおいて、例えば１，５−ナフタレンジイソシアネート（以下ＮＤＩと略記）や３，３’−ジメチル−４，４’−ビフェニレンジイソシアネート（以下ＴＯＤＩと略記）と、アジピン酸系ポリエステルポリオールを反応させて得られるイソシアネート基末端プレポリマーと水、触媒及びシリコーン系整泡剤からなる発泡剤を混合し発泡・硬化させ製造されるものは、圧縮永久歪や高荷重を繰り返し受けた時のヘタリが小さく、充分な耐久性を有する等卓越した性能を持つため自動車のサスペンション用防振材の補助スプリングや緩衝材として多く使用されている。
【０００４】
しかしながら、上記のＮＤＩやＴＯＤＩを用いたものは、プレポリマーのポットライフが短いこと、経時増粘が大きく貯蔵安定性が悪いため、その都度プレポリマーを調製しなければならないという欠点があり、さらに、ＮＤＩやＴＯＤＩが非常に高価であるという欠点も実用化の際たえず問題として挙げられている。
【０００５】
そこで、アジピン酸系ポリエステルポリオールに代えてトリオール化合物と平均官能基数２．１〜２．５の特定構造のポリエーテルエステルポリオールと、イソシアネートを安価な４、４’−ジフェニルメタンジイソシアネート（以下ＭＤＩと略記）に代えたもの（特許文献１）が知られているが、貯蔵安定性に優れ、作業性の良いものが得られるものの、従来ＮＤＩやＴＯＤＩを使用した時に比べ摺動部の耐摩耗性の点で劣り、耐加水分解性に劣るため使用環境中における水分による劣化が早いという欠点がある。
【０００６】
そこで、ＭＤＩを使用した場合に生じるこの欠点を解消できる発泡ポリウレタンエラストマーを得るための研究が進められているが実用には至っていなかった。
【先行技術文献】
【特許文献】
【０００７】
【特許文献１】特開２０００−３８４３２号公報
【発明の概要】
【発明が解決しようとする課題】
【０００８】
本発明の目的は、ＭＤＩ系ＮＣＯ基末端ウレタンプレポリマーを用いたポリウレタンエラストマーにおける耐摩耗性と耐加水分解性をそのポリオールにより改善することにある。
【課題を解決するための手段】
【０００９】
本発明者らは、耐摩耗性と耐加水分解性の改善されたポリウレタンエラストマーを得るため、そのポリオールについて鋭意研究の結果、本発明を完成するに至った。
【００１０】
即ち、本発明は、イソシアネート（Ａ−１）とポリオール（Ａ−２）とから得られるイソシアネート基末端プレポリマー（Ａ）と、活性水素含有化合物を含む硬化剤（Ｂ）とからなるポリウレタンエラストマー組成物において、前記イソシアネート（Ａ−１）が４、４’−ジフェニルメタンジイソシアネートであり、前記ポリオール（Ａ−２）が二塩基酸成分としてセバシン酸を５０モル％以上使用するポリエステルポリオール（Ａ−２−１）を含有することを特徴とするポリウレタンエラストマー組成物、及びそれを用いた防振材を提供するものである。
【発明の効果】
【００１１】
本発明は、ＭＤＩ系ＮＣＯ基末端ウレタンプレポリマーを用いたポリウレタンエラストマーにおいて、ポリオール（Ａ−２）として、二塩基酸成分としてセバシン酸を５０モル％以上使用するポリエステルポリオール（Ａ−２−１）を含有することにより耐摩耗性と耐加水分解性とに優れたポリウレタンエラストマーの得られる組成物を提供できる。
【発明を実施するための形態】
【００１２】
前記ポリイソシアネート（Ａ−１）は、４，４’−ジフェニルメタンジイソシアネートを使用するが、これ以外のジイソシアネートを本発明の効果を損なわない範囲、好ましくは５０重量％未満併用してもよく、その例としては、芳香族、脂環族、脂肪族のいずれでもよいが、例えば、１，５−ナフタレンジイソシアネート、３，３’−ジメチル−４，４’−ビフェニルジイソシアネート、ポリメチレンポリフェニルイソシアネート、２，４−トリレンジイソシアネート、２，６−トリレンジイソシアネート、２，４−トリレンジイソシアネートと２，６−トリレンジイソシアネートの混合物、キシレン−１，４−ジイソシアネート、キシレン−１，３−ジイソシアネート、ｐ−フェニレンジイソシアネート、テトラメチレンジイソシアネート、ヘキサメチレンジイソシアネート、イソホロンジイソシアネート、水添化トリレンジイソシアネート、水添化ジフェニルメタンジイソシアネート、シクロヘキサンジイソシアネート等を挙げることができるが、これらに限るものではない。
【００１３】
前記ポリオール（Ａ−２）は、二塩基酸成分としてセバシン酸を５０モル％以上使用するポリエステルポリオール（Ａ−２−１）を含有するもので、好ましくは酸価２以下で、好ましくは水酸基価２５〜７５、より好ましくは４５〜６０のものである。
【００１４】
前記ポリエステルポリオール（Ａ−２−１）は、二塩基酸成分としてセバシン酸を５０モル％以上、好ましくは５０〜１００モル％使用するものである。そのポリスチレン換算のＧＰＣによる数平均分子量としては、好ましくは１５００〜４０００である。
【００１５】
前記グリコールとは、好ましくは炭素数２〜１８の脂肪族の短鎖ジオールであり、例えば、エチレングリコール、１，２−プロピレングリコール、１，３−プロピレングリコール、１，２−ブタンジオール、１，３−ブタンジオール、２−メチル１，３−プロパンジオール、１，４−ブタンジオール、ネオペンチルグリコール、１，５−ペンタンジオール、３−メチル１，５−ペンタンジオール、１，６−ヘキサンジオール、２，２，４−トリメチル１，３−ペンタンジオール、２−エチル１，３−ヘキサンジオール、２−メチル１，８−オクタンジオール、１，９−ノナンジオール、１，１０−デカンジオール、１，１２−オクタデカンジオール等が挙げられ、これらの単独または２種以上で用いることができる。好ましくは側鎖含有ジオールをグリコール成分中２０モル％以上含有するものである。側鎖含有ジオールとは、好ましくは１，２−プロピレングリコール、２−メチル１，３−プロパンジオール、３−メチル１，５−ペンタンジオール、ネオペンチルグリコール、２−メチル１，８−オクタンジオールが挙げられる。
【００１６】
前記二塩基酸としては、セバシン酸を５０モル％以上、好ましくは５０〜１００モル％用いるが、５０モル％未満併用できる二塩基酸としては、好ましくは脂肪族二塩基酸であり、例えば、コハク酸、グルタール酸、アジピン酸、ピメリン酸、シュベリン酸、アゼライン酸、１，１０−デカンジカルボン酸、１，１２−ドデカンジカルボン酸等が挙げられ、これらの単独または２種以上で用いることができる。
【００１７】
前記ポリエステルポリオールの製造法としては、特に限定されるものではないが、例えば、セバシン酸を含む前記二塩基酸成分と前記グリコール成分とを通常用いられるエステル化触媒の存在下で脱水縮合反応して製造する方法等が好ましく挙げられる。
【００１８】
前記ポリエステルポリオール（Ａ−２−１）は、好ましくはポリオール成分（Ａ−２）中に２０〜１００重量％、より好ましくは５０〜１００重量％含まれるものである。このポリエステルポリオール（Ａ−２−１）が、２０重量％未満では耐擦傷性、耐加水分解性が悪くなり、耐久性に劣るものとなる。
【００１９】
前記ポリエステルポリオール（Ａ−２−１）と併用できるその他のポリオールとしては、アジピン酸等の二塩基酸の酸成分と前記短鎖ポリオール成分とから構成される通常のポリエステルポリオールや、短鎖グリコールを反応開始剤としてラクトン類を開環重合させることによって得られるポリエステルポリオール、ポリテトラメチレングリコール、ポリプロピレングリコール等のポリエーテルポリオール等が挙げられる。もちろん、これらの併用するポリオールは平均官能基数が２．０を越えるものであっても差し支えなく、その効果を損なわない範囲で使用できる。
【００２０】
前記ポリエステルポリオール（Ａ−２−１）を含むポリオール（Ａ−２）とポリイソシアネート（Ａ−１）とから末端イソシアネート基末端プレポリマー（Ａ）を得る手段としては、従来の公知の製造方法が使用できる。使用するポリイソシアネート（Ａ−１）とポリエステルポリオール（Ａ−２−１）との（Ａ−１）／（Ａ−２）の当量比率は、好ましくはＮＣＯ／ＯＨ＝１．６〜５．０である。ＮＣＯ／ＯＨの比率が、１．６より小さくなると、イソシアネート基末端プレポリマー（Ａ）の粘度が増大し、作業性が低下し、ＮＣＯ／ＯＨの比率が５．０を越えると、得られるポリウレタンエラストマーの弾性が損なわれ、実用性に耐えないものとなる。
【００２１】
本発明では、必要によりプレポリマー化の際、反応性調整剤や酸化防止剤等の安定剤、添加剤を添加してもさしつかえない。
【００２２】
前記イソシアネート基末端プレポリマー（Ａ）のイソシアネート基と活性水素含有化合物を含む硬化剤（Ｂ）中の水酸基等活性水素との当量比は、好ましくはＮＣＯ／ＯＨ＝１．０／０．９〜１．０／１．１の範囲に調製する必要がある。上記の範囲を逸脱すると、得られる発泡ポリウレタンエラストマーの物性及び耐久性が低下する。上記活性水素含有化合物を含む硬化剤（Ｂ）に含まれる水の量は特に限定されないが、イソシアネート基末端プレポリマー（Ａ）と活性水素含有化合物を含む硬化剤（Ｂ）との使用割合が、好ましくは重量比で１００：１〜５０の範囲になるように調製して使用される。
【００２３】
前記硬化剤（Ｂ）に含まれる活性水素含有化合物とは、好ましくは炭素数２〜１８の脂肪族の短鎖ジオールであり、例えば、エチレングリコール、１，２−プロピレングリコール、１，３−プロピレングリコール、１，２−ブタンジオール、１，３−ブタンジオール、２−メチル１，３−プロパンジオール、１，４−ブタンジオール、ネオペンチルグリコール、１，５−ペンタンジオール、３−メチル１，５−ペンタンジオール、１，６−ヘキサンジオール、２，２，４−トリメチル１，３−ペンタンジオール、２−エチル１，３−ヘキサンジオール、２−メチル１，８−オクタンジオール、１，９−ノナンジオール、１，１０−デカンジオール、１，１２−オクタデカンジオール等が挙げられる。硬化剤（Ｂ）には、必要により水、触媒、整泡剤を含むこともできる。使用される水とは、好ましくは純水、イオン交換水である。また、触媒とは、発泡・硬化を促進するものであれば公知の有機金属化合物、アミン類が使用でき、好ましくはアミン類である。これらには、例えばトリエチルアミン、トリエチレンジアミン等の第三級アミン、モルホリン、Ｎ−メチルモルホリン等の窒素化合物、酢酸カリウム、ステアリン酸亜鉛等の金属塩、ジブチル錫ジラウレート、ジブチル錫オキサイド等の有機金属化合物等が具体的に挙げられる。更に、整泡剤とは、好ましくはシリコーン系界面活性剤であり、公知のもの、例えばＳＨ−１９３、ＳＦ−２９６２（東レダウコーニングシリコーン社）等が使用できる。
【００２４】
また、目的とする物性を得るため必要に応じ鎖延長剤をポリオール成分と同時にまたは段階的に、プレポリマー調整時もしくはエラストマー生成時に添加する事もできる。前記鎖延長剤としては、例えば１，４−ブタンジオール、エチレングリコール、ジエチレングリコール、１，３−ブタンジオール、ジエタノールアミン等の脂肪族短鎖ジオール、ハイドロキノンビスヒドロキシエチルエーテル等の芳香族ジオール、４，４’−ジアミノジフェニルメタン等の芳香族ジアミン、ビスフェノールＡ、ビスフェノールＦのアルキレンオキサイド付加物等が挙げられる。
【００２５】
又、前記活性水素含有化合物を含む硬化剤（Ｂ）としては、市販されているようなリシノール酸等の脂肪酸を硫酸ソーダで変性したものを含む水溶液も使用することができる。このような発泡剤としては、アジティＳＶ（住友バイエルウレタン株式会社製）等がある。
【００２６】
前記活性水素含有化合物を含む硬化剤（Ｂ）は、水、整泡剤及び触媒の他に、必要に応じ助剤を添加することも可能である。このような助剤としては、酸化防止剤、紫外線吸収剤及び難燃剤等が挙げられる。これら助剤は公知のものが使用できる。
【００２７】
前記活性水素含有化合物を含む硬化剤（Ｂ）と前述のイソシアネート基末端プレポリマー（Ａ）とを混合撹拌して金型内に注入成形する操作方法については、公知の技術で充分可能である。本発明のポリウレタンエラストマー組成物を用いる成形品の製造方法としては、（Ａ）成分と（Ｂ）成分とを好ましくは５０〜１００℃で加温して混合し、好ましくは５０〜１００℃に加温された成形用型に注入、硬化、加温熟成することによって成形品とされる。
【００２８】
本発明において発泡ポリウレタンエラストマーとするには、好ましくは得られる密度を０．３〜０．７ｇ／cm３とするものであり、ポリウレタンエラストマー中で独立気泡と連続気泡とを形成しているものを含むことを意味するものである。
【００２９】
本発明の防振材とは、自動車、車両、土木建築物、電機電子製品、機械装置等の振動防止をするために使用される材料である。例えば、自動車のサスペンション用防振材、補助ゴムなどに使用される。
【実施例】
【００３０】
次に、実施例及び比較例をあげて本発明を具体的に説明するが、本発明はこれに限定されるものではない。実施例及び比較例の部は、特記しないかぎり重量部を表す。
【００３１】
〔ポリエステルポリオール（ＰＥＳ１−６）の合成〕
〔合成例１〕ＰＥＳ１
５リットル４つ口フラスコに、１，４−ブタンジオール１２９０部、１，２−プロピレングリコール４６０部、セバシン酸３６５０部、テトラブチルチタネート０．０６部を仕込み、窒素気流下、２２０℃で２４時間反応させた。反応後、得られたポリエステルポリオール（ＰＥＳ１）は、酸価が０．１８、水酸基価が５６．３であった。
【００３２】
〔合成例２〕ＰＥＳ２
５リットル４つ口フラスコに、エチレングリコール９５０部、１，２−プロピレングリコール５００部、セバシン酸３９５０部、テトラブチルチタネート０．０６部を仕込み、窒素気流下、２２０℃で２４時間反応させた。反応後、得られたポリエステルポリオール（ＰＥＳ２）は、酸価が０．１２、水酸基価が５４．２であった。
【００３３】
〔合成例３〕ＰＥＳ３
５リットル４つ口フラスコに、３−メチルペンタンジオール２２００部、セバシン酸３２００部、テトラブチルチタネート０．０６部を仕込み、窒素気流下、２２０℃で２４時間反応させた。反応後、得られたポリエステルポリオール（ＰＥＳ３）は、酸価が０．１１、水酸基価が５５．４であった。
【００３４】
〔合成例４〕ＰＥＳ４
５リットル４つ口フラスコに、１，６−ヘキサンジオール１５８０部、１，２−プロピレングリコール４４０部、セバシン酸３３８０部、テトラブチルチタネート０．０６部を仕込み、窒素気流下、２２０℃で２４時間反応させた。反応後、得られたポリエステルポリオール（ＰＥＳ４）は、酸価が０．１６、水酸基価が５４．８であった。
〔合成例５〕ＰＥＳ５
５リットル４つ口フラスコに、エチレングリコール４００部、１，２−プロピレングリコール１１４０部、セバシン酸３８６０部、テトラブチルチタネート０．０６部を仕込み、窒素気流下、２２０℃で２４時間反応させた。反応後、得られたポリエステルポリオール（ＰＥＳ５）は、酸価が０．５６、水酸基価が５２．８であった
〔合成例６〕ＰＥＳ６
５リットル４つ口フラスコに、１，６−ヘキサンジオール１６３０部、１，２−プロピレングリコール４５０部、アジピン酸５１０部、セバシン酸２８１０部、テトラブチルチタネート０．０６部を仕込み、窒素気流下、２２０℃で２４時間反応させた。反応後、得られたポリエステルポリオール（ＰＥＳ６）は、酸価が０．２４、水酸基価が５３．２であった
【００３５】
＜ポリウレタンプレポリマー（Ｕ１〜６）の合成＞
〔合成例７〜１２〕Ｕ１〜６
２リットル４つ口フラスコに合成例１〜４に示したポリエステルポリオールＰＥＳ１〜４と４，４’―ジフェニルメタンジイソシアネートを最終ＮＣＯ当量が５５０となるように合計３００部仕込み、窒素気流下８０℃で１０時間反応させた。得られたポリウレタンプレポリマーをＵ１〜６とする。
【００３６】
実施例１−６[ウレタンエラストマー成型物の成形]
合成例７で得たポリウレタンプレポリマーＵ１〜６を８０℃に加温し、１，４−ブタンジオールを硬化剤としてＮＣＯ／ＯＨ＝１．０５となるように加えたものを攪拌混合・真空脱泡したのちに、１１０℃に保温した型に流し込み、１１０℃×１時間で１次硬化、１１０℃×１４時間で２次硬化させ、ウレタンエラストマー成型物を得た。
【００３７】
（評価方法）
１）耐磨耗性
得られたウレタンエラストマー成形物を荷重１ｋｇ、１０００回転でテーパー磨耗試験装置（東洋精機製作所社製ロータリーアブレージョンテスタ）に掛け、磨耗量をｍｇ単位の数値で示した。
２）耐加水分解性
７０℃の温水に７日間浸漬試験を行い、硬度、抗張力、伸び、及び引っ張り強度をＪＩＳ  Ｋ７３１２に従って、浸漬前と浸漬後で測定を行った。浸漬前の値を１００として浸漬後の値を相対値で表した。
【００３８】
【表１】
2012017435.tif 000002
【００３９】
【表２】
2012017435.tif 000003
【００４０】
〔ポリエステルポリオールの比較合成例〕
〔比較合成例１〕ＰＥＳ７
セバシン酸をアジピン酸に変えた以外は合成例１と同じモル比、条件で反応を行った。得られたポリエステルポリオール（ＰＥＳ７）は、酸価が０．１５、水酸基価が５３．８であった。
【００４１】
〔比較合成例２〕ＰＥＳ８
セバシン酸をアジピン酸に代えた以外は合成例２と同じモル比、反応条件で行った。得られたポリエステルポリオール（ＰＥＳ８）は、酸価が０．２３、水酸基価が５５．４であった。
【００４２】
〔ポリウレタンプレポリマーの合成〕
〔比較合成例３〜４〕Ｕ７〜８
２リットル４つ口フラスコに合成比較例１〜２のポリエステルポリオールＰＥＳ７〜８と４，４’―ジフェニルメタンジイソシアネートを最終ＮＣＯ当量が５５０となるように合計３００部仕込み、窒素気流下８０℃で１０時間反応させた。得られたポリウレタンプレポリマーをＵ７〜８とする。
【００４３】
比較例１−２[ウレタンエラストマー成型物の成形]
合成例５で得たＵ１〜６を８０℃に加温し、１，４−ブタンジオールを硬化剤としてＮＣＯ／ＯＨ＝１．０５となるように加えたものを攪拌混合・真空脱泡したのちに、１１０℃に保温した型に流し込み、１１０℃×１時間で１次硬化、１１０℃×１４時間で２次硬化させ、ウレタンエラストマー成型物を得た。
【００４４】
【表３】
2012017435.tif 000004